(57)【要約】  本発明の感温性粘着剤組成物は、少なくとも側鎖結晶性（メタ）アクリルポリマー、（メタ）アクリルモノマー、多官能（メタ）アクリレートおよび光ラジカル開始剤を含有するとともに、紫外線硬化性を有し、かつ液状である。前記側鎖結晶性（メタ）アクリルポリマー、前記（メタ）アクリルモノマー、前記多官能（メタ）アクリレートおよび前記光ラジカル開始剤のうち、前記側鎖結晶性（メタ）アクリルポリマーおよび前記（メタ）アクリルモノマーの合計含有量が最も多いのがよい。【特許請求の範囲】
【請求項１】
少なくとも側鎖結晶性（メタ）アクリルポリマー、（メタ）アクリルモノマー、多官能（メタ）アクリレートおよび光ラジカル開始剤を含有するとともに、紫外線硬化性を有し、かつ液状である、感温性粘着剤組成物。
【請求項２】
前記側鎖結晶性（メタ）アクリルポリマーが、少なくとも炭素数１６以上の直鎖状アルキル基を有する（メタ）アクリレートを含むモノマーに光ラジカル開始剤を添加して紫外線を照射しながらバルク重合したポリマーである、請求項１に記載の感温性粘着剤組成物。
【請求項３】
前記側鎖結晶性（メタ）アクリルポリマーの重量平均分子量が、４５万以上である、請求項１または２に記載の感温性粘着剤組成物。
【請求項４】
前記側鎖結晶性（メタ）アクリルポリマー、前記（メタ）アクリルモノマー、前記多官能（メタ）アクリレートおよび前記光ラジカル開始剤のうち、前記側鎖結晶性（メタ）アクリルポリマーおよび前記（メタ）アクリルモノマーの合計含有量が最も多い、請求項１〜３のいずれかに記載の感温性粘着剤組成物。
【請求項５】
前記側鎖結晶性（メタ）アクリルポリマーおよび前記（メタ）アクリルモノマーの合計１００重量％に対して、前記側鎖結晶性（メタ）アクリルポリマーを５〜４０重量％の割合で含有する、請求項１〜４のいずれかに記載の感温性粘着剤組成物。
【請求項６】
有機溶剤を含有していない、請求項１〜５のいずれかに記載の感温性粘着剤組成物。
【請求項７】
紫外線硬化後において、前記側鎖結晶性（メタ）アクリルポリマーの融点以上の温度で粘着力を発現し、かつ前記融点未満の温度で粘着力が低下する、請求項１〜６のいずれかに記載の感温性粘着剤組成物。
【請求項８】
前記（メタ）アクリルモノマーが、前記側鎖結晶性（メタ）アクリルポリマーを構成するモノマーと同一である、請求項１〜７のいずれかに記載の感温性粘着剤組成物。
【請求項９】
フィルム状の基材と、
前記基材の片面または両面に積層されている粘着剤層と、を備え、
前記粘着剤層が、請求項１〜８のいずれかに記載の感温性粘着剤組成物の硬化物からなる、感温性粘着テープ。
【請求項１０】
請求項１〜８のいずれかに記載の感温性粘着剤組成物の硬化物からなる、感温性粘着シート。
【請求項１１】
少なくとも側鎖結晶性（メタ）アクリルポリマー、（メタ）アクリルモノマー、多官能（メタ）アクリレートおよび光ラジカル開始剤を含有するとともに、紫外線硬化性を有し、かつ液状である、感温性粘着剤組成物の製造方法であって、
少なくとも炭素数１６以上の直鎖状アルキル基を有する（メタ）アクリレートを含むモノマーに光ラジカル開始剤を添加して紫外線を照射しながらバルク重合することによって前記側鎖結晶性（メタ）アクリルポリマーを得る、感温性粘着剤組成物の製造方法。
【発明の詳細な説明】
【技術分野】
【０００１】
本発明は、感温性粘着剤組成物に関する。
【背景技術】
【０００２】
粘着力を熱によって可逆的に制御できる粘着剤として、感温性粘着剤が知られている（例えば、特許文献１参照）。特許文献１に記載されているような従来の感温性粘着剤は、通常、有機溶媒中でモノマーを重合したポリマー溶液であり、このポリマー溶液をフィルム状の基材に塗工、乾燥して粘着テープなどに加工されている。【０００３】
ところで、粘着テープは様々な用途で使用されるため、例えば、被着体の段差に追従して貼りつくように、厚みの大きい粘着剤層を備える粘着テープが求められることがある。【０００４】
しかし、従来の感温性粘着剤は、粘着剤層の厚みを大きくするために塗膜の厚みを大きくすると、乾燥させるときに有機溶媒の揮発によって膜中に気泡が発生するという問題があった。また、従来の感温性粘着剤は、有機溶剤を使用しているため、環境負荷が大きいという問題もあった。【０００５】
一方、有機溶剤を含有しない粘着剤として、アクリルモノマー、粘度調整ポリマーおよび光ラジカル開始剤からなる液状の粘着剤組成物が知られている。【０００６】
しかし、この粘着剤組成物は、塗工して紫外線硬化すれば厚みの大きい粘着剤層を形成できるものの、十分な粘着物性が得られないという問題があった。
【先行技術文献】
【特許文献】
【０００７】
【特許文献１】特開平９−２５１９２３号公報
【発明の概要】
【発明が解決しようとする課題】
【０００８】
本発明の課題は、粘着物性に優れる厚みの大きい粘着剤層を形成できる感温性粘着剤組成物を提供することである。
【課題を解決するための手段】
【０００９】
本発明の感温性粘着剤組成物は、少なくとも側鎖結晶性（メタ）アクリルポリマー、（メタ）アクリルモノマー、多官能（メタ）アクリレートおよび光ラジカル開始剤を含有するとともに、紫外線硬化性を有し、かつ液状である。
【発明の効果】
【００１０】
本発明によれば、粘着物性に優れる厚みの大きい粘着剤層を形成できるという効果がある。
【発明を実施するための形態】
【００１１】
＜感温性粘着剤組成物＞
以下、本発明の一実施形態に係る感温性粘着剤組成物（以下、「粘着剤組成物」と言うことがある。）について詳細に説明する。
【００１２】
本実施形態の粘着剤組成物は、少なくとも側鎖結晶性（メタ）アクリルポリマー、（メタ）アクリルモノマー、多官能（メタ）アクリレートおよび光ラジカル開始剤を含有するとともに、紫外線（Ultra Violet：以下、「ＵＶ」と言うことがある。）の照射によって硬化するＵＶ硬化性を有し、かつ液状である。
【００１３】
〔側鎖結晶性（メタ）アクリルポリマー〕
本実施形態の側鎖結晶性（メタ）アクリルポリマーは、少なくとも炭素数１６以上の直鎖状アルキル基を有する（メタ）アクリレートを重合させることによって得られるポリマーである。
【００１４】
炭素数１６以上の直鎖状アルキル基を有する（メタ）アクリレートは、その炭素数１６以上の直鎖状アルキル基が側鎖結晶性（メタ）アクリルポリマーにおける側鎖結晶性部位として機能する。すなわち、側鎖結晶性（メタ）アクリルポリマーは、側鎖に炭素数１６以上の直鎖状アルキル基を有する櫛形のポリマーであり、この側鎖が分子間力などによって秩序ある配列に整合されることにより結晶化する。
【００１５】
そして、本実施形態の側鎖結晶性（メタ）アクリルポリマーは、上述した結晶化することに関連して融点を有する。融点とは、ある平衡プロセスにより、最初は秩序ある配列に整合されていたポリマーの特定部分が無秩序状態になる温度であり、示差熱走査熱量計（ＤＳＣ）によって１０℃／分の測定条件で測定して得られる値のことを意味するものとする。
【００１６】
本実施形態の側鎖結晶性（メタ）アクリルポリマーは、上述した融点未満の温度で結晶化し、かつ融点以上の温度では相転移して流動性を示す感温性を有する。それゆえ、側鎖結晶性（メタ）アクリルポリマーを含有する本実施形態の粘着剤組成物は、ＵＶ硬化後において、融点以上の温度で側鎖結晶性（メタ）アクリルポリマーが流動したときに粘着力が発現し、かつ融点未満の温度で側鎖結晶性（メタ）アクリルポリマーが結晶化したときに粘着力が低下するようになる。また、再度、粘着剤組成物を融点以上の温度に加熱すれば、側鎖結晶性（メタ）アクリルポリマーが流動性を示すことによって粘着力が回復するので、繰り返し使用することができる。
【００１７】
側鎖結晶性（メタ）アクリルポリマーを構成する炭素数１６以上の直鎖状アルキル基を有する（メタ）アクリレートとしては、例えば、セチル（メタ）アクリレート、ステアリル（メタ）アクリレート、エイコシル（メタ）アクリレート、ベヘニル（メタ）アクリレートなどの炭素数１６〜２２の線状アルキル基を有する（メタ）アクリレートが挙げられ、これらは１種または２種以上を混合して用いてもよい。（メタ）アクリレートとは、アクリレートまたはメタクリレートのことを意味するものとする。この点は、他の（メタ）アクリレートについても同様である。
【００１８】
また、本実施形態の側鎖結晶性（メタ）アクリルポリマーには、例えば、炭素数１〜６のアルキル基を有する（メタ）アクリレート、極性モノマーなどをさらに重合させることができる。
【００１９】
炭素数１〜６のアルキル基を有する（メタ）アクリレートとしては、例えば、メチル（メタ）アクリレート、エチル（メタ）アクリレート、ブチル（メタ）アクリレート、ヘキシル（メタ）アクリレートなどが挙げられ、これらは１種または２種以上を混合して用いてもよい。
【００２０】
極性モノマーとしては、例えば、アクリル酸、メタクリル酸、クロトン酸、イタコン酸、マレイン酸、フマル酸などのカルボキシル基を有するエチレン不飽和単量体；２−ヒドロキシエチル（メタ）アクリレート、２−ヒドロキシプロピル（メタ）アクリレート、２−ヒドロキシヘキシル（メタ）アクリレートなどのヒドロキシル基を有するエチレン不飽和単量体などが挙げられ、これらは１種または２種以上を混合して用いてもよい。
【００２１】
上述した各モノマーは、例えば、炭素数１６以上の直鎖状アルキル基を有する（メタ）アクリレートを２０〜１００重量部、炭素数１〜６のアルキル基を有する（メタ）アクリレートを０〜７０重量部、極性モノマーを０〜１０重量部とする割合で重合させるのが好ましい。
【００２２】
また、本実施形態の側鎖結晶性（メタ）アクリルポリマーには、例えば、反応性フッ素化合物をさらに重合させることができる。これにより、側鎖結晶性（メタ）アクリルポリマーによる粘着力の低下に加えて、反応性フッ素化合物に起因する離型性が加わることから、粘着剤組成物の剥離性を向上させることができる。
【００２３】
反応性フッ素化合物とは、反応性を示す官能基を有するフッ素化合物のことを意味するものとする。反応性を示す官能基としては、例えば、ビニル基、アリル基、（メタ）アクリル基、（メタ）アクリロイル基、（メタ）アクリロイルオキシ基などのエチレン性不飽和二重結合を有する基；エポキシ基（グリシジル基およびエポキシシクロアルキル基を含む）、メルカプト基、カルビノール基、カルボキシル基、シラノール基、フェノール基、アミノ基、水酸基などが挙げられる。
【００２４】
反応性フッ素化合物の具体例としては、下記一般式（Ｉ）で表される化合物などが挙げられる。
【化１】
2016158413.tif 000002
［式中、Ｒ1は基：ＣＨ2＝ＣＨＣＯＯＲ2−またはＣＨ2＝Ｃ（ＣＨ3）ＣＯＯＲ2−（式中、Ｒ2はアルキレン基を示す。）を示す。］
【００２５】
一般式（Ｉ）中、Ｒ2が示すアルキレン基としては、例えば、メチレン基、エチレン基、トリメチレン基、メチルエチレン基、プロピレン基、テトラメチレン基、ペンタメチレン基、ヘキサメチレン基などの炭素数１〜６の直鎖または分枝したアルキレン基などが挙げられる。
【００２６】
一般式（Ｉ）で表される化合物の具体例としては、下記式（Ｉａ），（Ｉｂ）で表される化合物などが挙げられる。
【化２】
2016158413.tif 000003
【００２７】
上述した反応性フッ素化合物は、市販品を用いることができる。市販の反応性フッ素化合物としては、例えば、いずれも大阪有機化学工業社製の「ビスコート３Ｆ」、「ビスコート３ＦＭ」、「ビスコート４Ｆ」、「ビスコート８Ｆ」、「ビスコート８ＦＭ」、共栄社化学（株）製の「ライトエステルＭ−３Ｆ」などが挙げられる。
【００２８】
反応性フッ素化合物は、１〜１０重量部の割合で上述したモノマーと重合させるのが好ましい。
【００２９】
また、本実施形態の側鎖結晶性（メタ）アクリルポリマーには、例えば、エチレングリコール基を有する（メタ）アクリレート、高Ｔｇのアクリレート、ビニルモノマーなどをさらに重合させることができる。エチレングリコール基を有する（メタ）アクリレートとしては、例えば、２−エチルヘキシル−ジグリコール（メタ）アクリレート、メトキシエチル（メタ）アクリレート、メトキシポリエチレングリコールモノ（メタ）アクリレート、エトキシ−ジエチレングリコール（メタ）アクリレート、メトキシ−トリエチレングリコール（メタ）アクリレートなどが挙げられ、これらは１種または２種以上を混合して用いてもよい。高Ｔｇのアクリレートとしては、例えば、イソボルニルアクリレート（ライトアクリレートＩＢ−ＸＡ：共栄社化学）、イソボルニルメタクリレート（ライトエステルＩＢ−Ｘ：共栄社化学）、メチルメタクリレート、ターシャリーブチルシクロヘキシルメタクリレート（ＴＢＣＨＭＡ：日油）、ジシクロペンタニルアクリレート（ＦＡ５１３−ＡＳ：日立化成）、ジシクロペンタニルメタクリレート（ＦＡ５１３−Ｍ：日立化成）、１−アダマンチルアクリレート（ＡＤＡ：大阪有機化学）、１−アダマンチルメタクリレート（ＡＤＭＡ：大阪有機化学）などが挙げられ、これらは１種または２種以上を混合して用いてもよい。ビニルモノマーとしては、例えば、スチレン、酢酸ビニルなどが挙げられ、これらは混合して用いてもよい。上述したエチレングリコール基を有する（メタ）アクリレート、高Ｔｇのアクリレート、ビニルモノマーの各々を重合させるときの割合は、特に限定されない。
【００３０】
一方、側鎖結晶性（メタ）アクリルポリマーの融点としては、５〜８０℃であるのが好ましく、１０〜７０℃であるのがより好ましい。融点は、側鎖結晶性（メタ）アクリルポリマーの組成などを変えることによって調整することができる。また、融点は、ＵＶ照射前後で実質的に変化しない傾向にある。すなわち、ＵＶ硬化後の融点は、ＵＶ硬化前の融点と実質的に同じ値になる傾向がある。
【００３１】
側鎖結晶性（メタ）アクリルポリマーの重量平均分子量としては、４５万以上であるのが好ましく、１００万以上であるのがより好ましく、２００万以上であるのがさらに好ましく、２４５万以上であるのがさらに好ましい。側鎖結晶性（メタ）アクリルポリマーの重量平均分子量の上限値としては、３００万以下であるのが好ましいが、これに限定されるものではない。重量平均分子量は、ゲルパーミエーションクロマトグラフィー（ＧＰＣ）によって測定し、得られた測定値を標準ポリスチレン換算した値である。ＧＰＣの測定溶媒としては、例えば、テトラヒドロフラン（ＴＨＦ）などが挙げられる。
【００３２】
上述したモノマーの重合は、バルク重合により行うのが好ましい。これにより、粘着剤組成物が有機溶剤を含有しない状態にすることができる。また、バルク重合は、ＵＶを照射しながら行うのが好ましい。これにより、比較的短時間でモノマーを重合することができる。したがって、本実施形態の側鎖結晶性（メタ）アクリルポリマーは、少なくとも炭素数１６以上の直鎖状アルキル基を有する（メタ）アクリレートを含むモノマーに、後述する光ラジカル開始剤を添加してＵＶを照射しながらバルク重合したポリマーであるのが好ましい。なお、モノマーとは、アクリル系のモノマーのみに限定されるものではなく、少なくとも炭素数１６以上の直鎖状アルキル基を有する（メタ）アクリレートを含む限り、反応性フッ素化合物などをも含む概念である。
【００３３】
バルク重合における重合温度としては、３０〜６０℃であるのが好ましい。また、重合時間としては、３０秒〜５分間であるのが好ましい。ＵＶの強度としては、１〜１００ｍＷ／ｃｍ2（３６５ｎｍ）であるのが好ましい。なお、重合条件は、側鎖結晶性（メタ）アクリルポリマーを合成できる限り、上述した重合条件に限定されるものではない。
【００３４】
バルク重合は、分子量を制御するうえで、連鎖移動剤の存在下で行ってもよい。連鎖移動剤の添加量としては、モノマー１００重量部に対して０．１〜１０重量部であるのが好ましい。連鎖移動剤としては、例えば、ドデシルメルカプタンなどのチオール系連鎖移動剤などが挙げられるが、これに限定されるものではない。
【００３５】
〔（メタ）アクリルモノマー〕
本実施形態の粘着剤組成物は、上述のとおり、（メタ）アクリルモノマーを含有する。本実施形態の粘着剤組成物は、（メタ）アクリルモノマーを含有することに起因して、液状である。したがって、本実施形態の粘着剤組成物は、優れた塗工性を発揮することができる。また、本実施形態の粘着剤組成物は、液状であることから、従来の感温性粘着剤のように有機溶剤を含有する必要がない。それゆえ、本実施形態の粘着剤組成物によれば、上述した有機溶剤を含有することによる問題がなく、粘着物性に優れる厚みの大きい粘着剤層を形成することが可能となる。
【００３６】
上述した効果を確実に得るうえで、本実施形態の粘着剤組成物は、有機溶剤を含有していないのが好ましい。また、本実施形態において、液状とは、少なくとも側鎖結晶性（メタ）アクリルポリマーおよび（メタ）アクリルモノマーを含有する混合物の５０℃における粘度が、１００〜１０，０００ｍＰａ・ｓであることを意味するものとする。粘度は、ＵＶ硬化前の値であって、後述する実施例に記載の方法で測定して得られる値である。
【００３７】
粘着剤組成物は、側鎖結晶性（メタ）アクリルポリマーおよび（メタ）アクリルモノマーの合計含有量が最も多いのが好ましい。これにより、粘着剤組成物が側鎖結晶性（メタ）アクリルポリマーおよび（メタ）アクリルモノマーを主成分として含有することになり、結果として優れた塗工性および粘着物性を発揮することができる。
【００３８】
また、粘着剤組成物は、側鎖結晶性（メタ）アクリルポリマーおよび（メタ）アクリルモノマーの合計１００重量％に対して、側鎖結晶性（メタ）アクリルポリマーを５〜４０重量％の割合で含有するのが好ましく、１０〜３０重量％の割合で含有するのがより好ましい。言い換えれば、粘着剤組成物は、側鎖結晶性（メタ）アクリルポリマーおよび（メタ）アクリルモノマーの合計１００重量％に対して、（メタ）アクリルモノマーを６０〜９５重量％の割合で含有するのが好ましく、７０〜９０重量％の割合で含有するのがより好ましい。これらの構成によれば、粘着剤組成物が適度な粘度を有するようになり、それゆえ優れた塗工性を発揮することができ、かつＵＶ硬化後に（メタ）アクリルモノマーが残存するのを抑制することができ、結果として優れた粘着物性を発揮することができる。
【００３９】
ここで、本実施形態の（メタ）アクリルモノマーは、側鎖結晶性（メタ）アクリルポリマーを構成するモノマーと同一である。これにより、（メタ）アクリルモノマーが側鎖結晶性（メタ）アクリルポリマーに対して優れた相溶性を発揮することができる。本実施形態の（メタ）アクリルモノマーは、側鎖結晶性（メタ）アクリルポリマーを構成する上述したモノマーを重合したときの残存モノマーに相当する。したがって、（メタ）アクリルモノマーとしては、上述した側鎖結晶性（メタ）アクリルポリマーで例示したのと同じモノマー、すなわち、炭素数１６以上の直鎖状アルキル基を有する（メタ）アクリレート、炭素数１〜６のアルキル基を有する（メタ）アクリレート、極性モノマーなどが挙げられる。
【００４０】
本実施形態では、側鎖結晶性（メタ）アクリルポリマーおよび（メタ）アクリルモノマーが互いに共存するように、側鎖結晶性（メタ）アクリルポリマーを構成する上述したモノマーを重合するのが好ましい。具体的には、側鎖結晶性（メタ）アクリルポリマーおよび（メタ）アクリルモノマーの合計１００重量％に対して、側鎖結晶性（メタ）アクリルポリマーの割合が５〜４０重量％、好ましくは１０〜３０重量％になるように、上述したモノマーを重合するのが好ましい。
【００４１】
〔多官能（メタ）アクリレート〕
多官能（メタ）アクリレートは、ＵＶが照射されることによって硬化する性質を有する硬化性化合物であり、分子内にラジカル重合可能な二重結合を２個以上有する（メタ）アクリレートである。本実施形態の粘着剤組成物は、上述のとおり、多官能（メタ）アクリレートを含有することから、ＵＶ硬化後に凝集力を向上させることができ、結果として優れた耐熱性を発揮することができる。
【００４２】
粘着剤組成物は、側鎖結晶性（メタ）アクリルポリマー、（メタ）アクリルモノマーおよび光ラジカル開始剤の合計１００重量部に対して、多官能（メタ）アクリレートを０．１〜３０重量部の割合で含有するのが好ましい。
【００４３】
多官能（メタ）アクリレートは、２官能（メタ）アクリレートまたは３官能（メタ）アクリレートであり、かつ重量平均分子量が２００〜１，２００であるのが好ましい。
【００４４】
多官能（メタ）アクリレートとしては、例えば、１，６−ヘキサンジオールジ（メタ）アクリレート、エトキシ化ビスフェノールＡジ（メタ）アクリレート、ε−カプロラクトン変性トリス−（２−アクリロキシエチル）イソシアヌレートなどが挙げられ、これらは１種または２種以上を混合して用いてもよい。
【００４５】
上述した多官能（メタ）アクリレートは、市販品を用いることができる。市販の多官能（メタ）アクリレートとしては、例えば、いずれも新中村化学工業社製の「ＮＫエステルＡ−ＨＤ−Ｎ」、「ＮＫエステルＡ−ＢＰＥ−１０」、「ＮＫエステルＡ−９３００−１ＣＬ」、「ＮＫエステルＡ−９３００−６ＣＬ」などが挙げられる。
【００４６】
〔光ラジカル開始剤〕
本実施形態の粘着剤組成物は、上述のとおり、光ラジカル開始剤を含有する。光ラジカル開始剤は、光照射を受けることによってラジカル重合を開始させることが可能となる化合物であればよく、特に限定されるものではない。本実施形態の光ラジカル開始剤は、側鎖結晶性（メタ）アクリルポリマーを構成する上述したモノマーの重合時に使用されるとともに、粘着剤組成物のＵＶ硬化時にも使用される。
【００４７】
粘着剤組成物は、側鎖結晶性（メタ）アクリルポリマーおよび（メタ）アクリルモノマーの合計１００重量部に対して、光ラジカル開始剤を０．２〜１．９重量部の割合で含有するのが好ましい。なお、光ラジカル開始剤は、その全量をモノマーの重合時に一括添加してもよいし、モノマーの重合時および粘着剤組成物のＵＶ硬化時にそれぞれ分割して添加してもよい。
【００４８】
上述した光ラジカル開始剤は、市販品を用いることができる。市販の光ラジカル開始剤としては、例えば、いずれもＢＡＳＦジャパン社製の「ＩＲＧＡＣＵＲＥ  １８４」、「ＩＲＧＡＣＵＲＥ  ５００」などが挙げられる。
【００４９】
上述した本実施形態の粘着剤組成物には、例えば、粘着付与剤、老化防止剤、架橋剤などの各種の添加剤を添加することができる。
【００５０】
本実施形態の粘着剤組成物の用途としては、特に限定されるものではなく、例えば、被着体の段差に追従して貼りつくように、厚みの大きい粘着剤層を備える粘着テープが要求される分野の粘着剤組成物として好適に使用することができる。
【００５１】
＜感温性粘着テープ＞
次に、本発明の一実施形態に係る感温性粘着テープについて説明する。
本実施形態の感温性粘着テープは、基材および粘着剤層を備えている。
【００５２】
（基材）
本実施形態の基材は、フィルム状である。フィルム状とは、フィルム状のみに限定されるものではなく、本実施形態の効果を損なわない限りにおいて、フィルム状ないしシート状をも含む概念である。基材の構成材料としては、例えば、ポリエチレン、ポリエチレンテレフタレート、ポリプロピレン、ポリエステル、ポリアミド、ポリイミド、ポリカーボネート、エチレン酢酸ビニル共重合体、エチレンエチルアクリレート共重合体、エチレンポリプロピレン共重合体、ポリ塩化ビニルなどの合成樹脂が挙げられる。
【００５３】
基材は、単層体または複層体のいずれであってもよく、その厚さとしては、通常、５〜５００μｍ程度である。基材には、粘着剤層に対する密着性を高めるうえで、例えば、コロナ放電処理、プラズマ処理、ブラスト処理、ケミカルエッチング処理、プライマー処理などの表面処理を施すことができる。
【００５４】
（粘着剤層）
本実施形態の粘着剤層は、上述した基材の片面または両面に積層されているものであって、基材に上述した一実施形態に係る感温性粘着剤組成物を塗工し、ＵＶを照射して硬化させた硬化物からなる。ここで、粘着剤組成物は、上述した理由から塗工性に優れ、有機溶剤を含有することによる問題がない。それゆえ、本実施形態の感温性粘着テープは、粘着剤層に有機溶剤が揮発することによって発生する気泡がなく、粘着剤層の厚みを大きくすることができ、結果として優れた粘着物性を発揮することができる。
【００５５】
具体的には、本実施形態によれば、粘着剤層の厚さを１〜１，０００μｍ、好ましくは４０〜５００μｍという広い範囲から設定することができる。そして、例えば、被着体の段差に追従して貼りつくように厚みの大きい粘着剤層が求められる場合には、例示した範囲から粘着剤層の厚みを大きく設定することができる。なお、片面の粘着剤層の厚さと、他面の粘着剤層の厚さは、同じであってもよいし、異なっていてもよい。
【００５６】
ＵＶの照射量としては、１，０００ｍＪ／ｃｍ2以上であるのが好ましい。ＵＶの照射量の上限値としては、１０，０００ｍＪ／ｃｍ2以下であるのが好ましいが、これに限定されるものではない。
【００５７】
ＵＶを照射するとき、粘着剤組成物からなる塗膜の表面には、フィルム状の空気遮断部材を積層するのが好ましい。これにより、空気を遮断した状態で粘着剤組成物にＵＶを照射して硬化させることができる。空気遮断部材としては、例えば、ポリエチレンテレフタレートなどからなるフィルムの表面に、シリコーン、シリコンなどの離型剤を塗布したものなどが挙げられる。
【００５８】
なお、粘着剤組成物を上述した基材に塗工する塗工手段としては、例えば、アプリケーター、コーターなどが挙げられる。コーターとしては、例えば、ナイフコーター、ロールコーター、カレンダーコーター、コンマコーター、グラビアコーター、ロッドコーターなどが挙げられる。
【００５９】
また、本実施形態では、片面の粘着剤層が上述した粘着剤組成物からなる限り、他面の粘着剤層は特に限定されない。他面の粘着剤層を、例えば、上述した粘着剤組成物からなる粘着剤層で構成する場合、その組成は、片面の粘着剤層の組成と同じであってもよいし、異なっていてもよい。
【００６０】
また、他面の粘着剤層を、例えば、感圧性接着剤からなる粘着剤層で構成することもできる。感圧性接着剤は、粘着性を有するポリマーであり、例えば、天然ゴム接着剤、合成ゴム接着剤、スチレン／ブタジエンラテックスベース接着剤、アクリル系接着剤などが挙げられる。
【００６１】
上述した感温性粘着テープの表面には、離型フィルムを積層するのが好ましい。離型フィルムとしては、例えば、ポリエチレンテレフタレートなどからなるフィルムの表面に、シリコーン、シリコンなどの離型剤を塗布したものなどが挙げられる。
【００６２】
＜感温性粘着シート＞
次に、本発明の一実施形態に係る感温性粘着シートについて説明する。
本実施形態の感温性粘着シートは、上述した一実施形態に係る粘着剤組成物をシート状に加工してＵＶを照射して硬化させた硬化物からなる。感温性粘着シートの厚さとしては、１〜１，０００μｍが好ましく、４０〜５００μｍがより好ましい。感温性粘着シートの厚さの上限値としては、ＵＶの照射によって硬化できる限り、特に限定されるものではない。
その他の構成は、上述した一実施形態に係る感温性粘着テープと同様であるので、説明を省略する。
【００６３】
以上、本発明に係る好ましい実施形態について例示したが、本発明は上述した実施形態に限定されるものではなく、本発明の要旨を逸脱しない限り任意のものとすることができることは言うまでもない。
【００６４】
例えば、上述の実施形態では、（メタ）アクリルモノマーが側鎖結晶性（メタ）アクリルポリマーを構成するモノマーを重合したときの残存モノマーである場合について説明したが、これに代えて、（メタ）アクリルモノマーを残存モノマーではなく、新たなモノマーとして粘着剤組成物に含有させてもよい。また、（メタ）アクリルモノマーが側鎖結晶性（メタ）アクリルポリマーを構成するモノマーを重合したときの残存モノマーであるとき、新たな（メタ）アクリルモノマーを粘着剤組成物にさらに含有させてもよい。
【００６５】
上述の実施形態では、粘着剤組成物の使用形態が感温性粘着テープおよび感温性粘着シートである場合について説明したが、これに代えて、粘着剤組成物を被着体に直接塗布し、ＵＶを照射して硬化させて使用してもよい。
【００６６】
以下、合成例および実施例を挙げて本発明についてさらに詳細に説明するが、本発明は以下の合成例および実施例に限定されるものではない。
【００６７】
（合成例１）
まず、フラスコ上部に窒素導入管、温度計、冷却管およびＵＶ照射ヘッドを備える５００ｍｌのフラスコに、ベヘニルアクリレートを１３５ｇ、メチルアクリレートを１５０ｇ、アクリル酸を１５ｇ、および光ラジカル開始剤（光重合開始剤）としてＢＡＳＦジャパン社製の「ＩＲＧＡＣＵＲＥ  ５００」を３ｇの割合で投入し、混合液を得た。
【００６８】
次に、フラスコを湯浴に浸けて混合液を４０℃に加温し、１５０ｒｐｍで撹拌しながら３０分間窒素バブリングし、混合液内の酸素を除去した。そして、混合液に対してフラスコ上部のＵＶ照射ヘッドからＵＶを照射しながらモノマーをバルク重合した。
【００６９】
バルク重合の条件は、以下のとおりである。
重合温度：４０℃
重合時間：２分
ＵＶの強度：４０ｍＷ／ｃｍ2（３６５ｎｍ）
【００７０】
上述したバルク重合によって、側鎖結晶性（メタ）アクリルポリマーと、（メタ）アクリルモノマー（ベヘニルアクリレート、メチルアクリレート、アクリル酸）との液状混合物を得た。得られた液状混合物中の側鎖結晶性（メタ）アクリルポリマーの重量平均分子量、側鎖結晶性（メタ）アクリルポリマーおよび（メタ）アクリルモノマーの含有量、および液状混合物の粘度を測定した。各々の測定結果および測定方法は、以下のとおりである。
【００７１】
側鎖結晶性（メタ）アクリルポリマーの重量平均分子量：２５０万
側鎖結晶性（メタ）アクリルポリマーの含有量：１８重量％
（メタ）アクリルモノマーの含有量：８２重量％
液状混合物の粘度：８００ｍＰａ・ｓ
【００７２】
（重量平均分子量）
ＧＰＣによって測定し、得られた測定値を標準ポリスチレン換算して得た。ＧＰＣの測定溶媒には、ＴＨＦを使用した。
【００７３】
（含有率）
上述した重量平均分子量の測定結果において、ポリマー分とモノマー分との検出面積比から算出した。
【００７４】
（粘度）
以下の測定条件で測定した。
測定装置：英弘精機社製のデジタル粘度計「ＤＶ−II＋Ｐｒｏ」
コーンプレート：ＣＰＥ−４２
回転数：３０ｒｐｍ
測定温度：５０℃
【００７５】
（合成例２）
連鎖移動剤としてドデシルメルカプタンを０．３ｇの割合で加えた以外は、上述した合成例１と同様にしてＵＶを照射しながらモノマーをバルク重合して、側鎖結晶性（メタ）アクリルポリマーと（メタ）アクリルモノマーとの液状混合物を得た。
【００７６】
得られた液状混合物中の側鎖結晶性（メタ）アクリルポリマーの重量平均分子量、側鎖結晶性（メタ）アクリルポリマーおよび（メタ）アクリルモノマーの含有量、および液状混合物の粘度を上述した合成例１と同様にして測定した。測定結果は、以下のとおりである。
【００７７】
側鎖結晶性（メタ）アクリルポリマーの重量平均分子量：５０万
側鎖結晶性（メタ）アクリルポリマーの含有量：２０重量％
（メタ）アクリルモノマーの含有量：８０重量％
液状混合物の粘度：２００ｍＰａ・ｓ
【００７８】
（比較合成例）
まず、フラスコ上部に窒素導入管、温度計、冷却管を備える５００ｍｌのフラスコに、ベヘニルアクリレートを４５ｇ、メチルアクリレートを５０ｇ、アクリル酸を５ｇ、および重合開始剤として日油社製の「パーブチルＮＤ」を０．５ｇの割合で投入して混合物を得た。次に、酢酸エチル：ヘプタン＝７：３（重量比）の混合溶媒をフラスコに投入し、混合物の濃度が固形分換算で３０重量部になるように調整し、混合液を得た。
【００７９】
そして、上述した混合液を５５℃で４時間撹拌し、これらのモノマーを重合させてポリマー溶液を得た。得られたポリマー溶液中のポリマーの重量平均分子量、およびポリマー溶液の粘度を上述した合成例１と同様にして測定した。測定結果は、以下のとおりである。
【００８０】
ポリマーの重量平均分子量：６０万
ポリマー溶液の粘度：１，０００ｍＰａ・ｓ
【００８１】
［実施例１〜４］
＜感温性粘着テープの製造＞
塗工液として、合成例１で得られた液状混合物を使用した。そして、まず、この液状混合物１００ｇに対して多官能アクリレートを添加した。
【００８２】
添加した多官能アクリレートは、以下のとおりである。
多官能アクリレート：新中村化学工業社製の１，６−ヘキサンジオールジアクリレート「ＮＫエステルＡ−ＨＤ−Ｎ」
【００８３】
液状混合物１００ｇに対する多官能アクリレートの添加量は、以下のとおりである。
実施例１：０．５ｇ
実施例２：０．５ｇ
実施例３：１．０ｇ
実施例４：１．０ｇ
【００８４】
次に、多官能アクリレートを添加した液状混合物をフィルム状の基材の片面にアプリケーターで塗工した。
【００８５】
使用したフィルム状の基材は、以下のとおりである。
基材：片面をコロナ処理したユニチカ社製の厚さ１００μｍのポリエチレンテレフタレートフィルム「エンブレットＳＢ−１００」
【００８６】
アプリケーターの間隙は、以下のとおりである。
実施例１：１０ｍｉｌ
実施例２：  ５ｍｉｌ
実施例３：  ５ｍｉｌ
実施例４：１０ｍｉｌ
【００８７】
次に、塗膜の表面にフィルム状の空気遮断部材を積層し、塗膜の上方からＵＶを照射した。
【００８８】
使用した空気遮断部材は、以下のとおりである。
空気遮断部材：ニッパ株式会社製の表面をシリコン処理した厚さ２５μｍのポリエチレンテレフタレートフィルム「ＰＥＴ２５×１−Ｊ０Ｌ」
【００８９】
ＵＶ照射条件は、以下のとおりである。
ＵＶ照射装置：アズワン社製の「ＨＬＲ１００Ｔ−２／ＨＢ１００Ａ−１」
ＵＶ量：１，５００ｍＪ／ｃｍ2
【００９０】
上述した条件でＵＶを照射することによって、表１に示す厚みを有する粘着剤層をフィルム状の基材の片面に備える感温性粘着テープを得た。なお、表１中の粘着剤層の厚みは、ダイヤルゲージで測定して得られた値である。
【００９１】
＜評価＞
得られた感温性粘着テープについて、粘着剤層の状態および１８０°剥離強度を評価した。各評価方法を以下に示すとともに、その結果を表１に示す。
【００９２】
（粘着剤層の状態）
感温性粘着テープの粘着剤層を目視観察することによって、気泡混入の有無を評価した。なお、評価基準は、以下のように設定した。
○：粘着剤層中に気泡がなかった。
△：粘着剤層中に少数の気泡が存在していた。
×：粘着剤層中に多数の気泡が存在していた。
【００９３】
（１８０°剥離強度）
得られた感温性粘着テープについて、８０℃、８０℃を経た後の２３℃、１２０℃および１２０℃を経た後の２３℃の各雰囲気温度におけるステンレス鋼製の板（以下、「ＳＵＳ板」と言うことがある。）に対する１８０°剥離強度をＪＩＳ  Ｚ０２３７に準拠して測定した。具体的には、以下の条件で感温性粘着テープをＳＵＳ板に貼着した後、ロードセルを用いて３００ｍｍ／分の速度で１８０°剥離した。
【００９４】
［８０℃］
感温性粘着テープをＳＵＳ板に貼り付けた状態で雰囲気温度を８０℃にし、この雰囲気温度で２０分間静置した後、１８０°剥離した。
【００９５】
［８０℃を経た後の２３℃］
感温性粘着テープをＳＵＳ板に貼り付けた状態で雰囲気温度を８０℃にし、この雰囲気温度で２０分間静置した後、雰囲気温度を２３℃に下げ、この雰囲気温度で２０分間静置した後、１８０°剥離した。
【００９６】
［１２０℃］
感温性粘着テープをＳＵＳ板に貼り付けた状態で雰囲気温度を１２０℃にし、この雰囲気温度で２０分間静置した後、１８０°剥離した。
【００９７】
［１２０℃を経た後の２３℃］
感温性粘着テープをＳＵＳ板に貼り付けた状態で雰囲気温度を１２０℃にし、この雰囲気温度で２０分間静置した後、雰囲気温度を２３℃に下げ、この雰囲気温度で２０分間静置した後、１８０°剥離した。
【００９８】
［実施例５］
塗工液として、合成例２で得られた液状混合物を使用した以外は、上述した実施例１と同様にして表１に示す厚みを有する粘着剤層をフィルム状の基材の片面に備える感温性粘着テープを得た。
【００９９】
得られた感温性粘着テープについて、上述した実施例１と同様にして粘着剤層の状態および１８０°剥離強度を評価した。その結果を表１に示す。
【０１００】
［比較例１］
まず、ベヘニルアクリレートを１３５ｇ、メチルアクリレートを１５０ｇ、アクリル酸を１５ｇ、および光ラジカル開始剤（光重合開始剤）としてＢＡＳＦジャパン社製の「ＩＲＧＡＣＵＲＥ  ５００」を３ｇの割合で混合した混合液に、多官能アクリレートを０．５ｇの割合で加えて塗工液を得た。なお、多官能アクリレートは、実施例１と同じものを使用した。
【０１０１】
得られた塗工液を使用した以外は、上述した実施例１と同様にして表１に示す厚みを有する粘着剤層をフィルム状の基材の片面に備える粘着テープを得た。
【０１０２】
得られた粘着テープについて、上述した実施例１と同様にして粘着剤層の状態および１８０°剥離強度を評価した。その結果を表１に示す。
【０１０３】
［比較例２〜５］
塗工液として、比較合成例で得られたポリマー溶液を使用した。そして、まず、このポリマー溶液１００ｇに対してトリエチルアミンを９ｇの割合で添加し、架橋剤をさらに添加した。
【０１０４】
添加した架橋剤は、以下のとおりである。
架橋剤：日本触媒社製のアジリジン化合物「ケミタイトＰＺ−３３」
【０１０５】
ポリマー溶液１００ｇに対する架橋剤の添加量は、以下のとおりである。
比較例２：０．５ｇ
比較例３：０．５ｇ
比較例４：０．５ｇ
比較例５：１．０ｇ
【０１０６】
次に、トリエチルアミンおよび架橋剤を添加したポリマー溶液をフィルム状の基材の片面にアプリケーターで塗工した。なお、基材は、実施例１と同じものを使用した。
【０１０７】
アプリケーターの間隙は、以下のとおりである。
比較例２：１０ｍｉｌ
比較例３：１５ｍｉｌ
比較例４：２０ｍｉｌ
比較例５：１０ｍｉｌ
【０１０８】
そして、１１０℃の熱風オーブン中で１０分間加熱して架橋剤を架橋反応させて、表１に示す厚みを有する粘着剤層をフィルム状の基材の片面に備える粘着テープを得た。
【０１０９】
得られた粘着テープについて、上述した実施例１と同様にして粘着剤層の状態および１８０°剥離強度を評価した。その結果を表１に示す。
【０１１０】
【表１】
2016158413.tif 000004
【０１１１】
表１から明らかなように、実施例１〜５はいずれも、粘着剤層に気泡がなく、粘着剤層の厚みを大きくすることができ、粘着物性にも優れているのがわかる。なお、実施例１〜５について、ＵＶ硬化後の感温性粘着テープから粘着剤層を採取して、側鎖結晶性（メタ）アクリルポリマーの融点をＤＳＣで１０℃／分の測定条件で測定した結果、実施例１〜５の融点は５５℃であった。
【０１１２】
一方、比較例１は、１０μｍよりも大きい厚みの粘着剤層を形成しようとすると、液だれが発生して塗工することができなかった。また、比較例２〜５は、粘着剤層の厚みを大きくするにつれて気泡が多く発生し、比較例３、４では、テープを作製することができなかった。
【国際調査報告】
2016158413.tif 000005
2016158413.tif 000006
2016158413.tif 000007
2016158413.tif 000008